FR 2861175 A1 20050422 FR 0350709 A 20031020 UTILISATION DE POLYMERES CONDUCTEURS OU SEMI- CONDUCTEURS DANS DES CAPTEURS CHIMIQUES POUR LA DETECTION DE COMPOSES NITRES DESCRIPTION DOMAINE TECHNIQUE La présente invention se rapporte à l'utilisation de polymères conducteurs ou semi-conducteurs de l'électricité en tant que matériaux sensibles de capteurs destinés à détecter des composés nitrés, et en particulier des composés nitroaromatiques tels que le nitrobenzène, le dinitrobenzène (DNB), le dinitrotoluène (DNT), le 2,4,6-trinitrotoluène (TNT) et analogues. De tels capteurs sont utiles pour la détection d'explosifs, que ce soit en vue d'assurer la sécurité de lieux publics comme les aéroports, de contrôler la licéité de marchandises en circulation sur un territoire, de lutter contre le terrorisme, de procéder à des opérations de désarmement, de localiser des mines antipersonnel ou encore de dépolluer des sites industriels ou militaires. Ils sont également utiles pour la protection de l'environnement, en particulier pour le contrôle et la surveillance de la pollution atmosphérique et de la qualité d'ambiances plus ou moins confinées, ainsi que pour la surveillance à des fins sécuritaires, de sites industriels fabriquant, stockant et/ou manipulant des composés nitrés. B 14327.3 SL 2 ETAT DE LA TECHNIQUE ANTERIEURE La détection d'explosifs est un problème d'intérêt crucial, notamment en matière de sécurité civile. A l'heure actuelle, plusieurs méthodes sont utilisées pour détecter des vapeurs de composés nitrés entrant dans la constitution des explosifs, comme l'emploi de chiens "renifleurs" dressés et entraînés à cet effet, l'analyse en laboratoire, par exemple par chromatographie couplée à un spectromètre de masse ou à un détecteur à capture d'électrons, d'échantillons prélevés sur site, ou encore la détection infrarouge. Ces méthodes font, d'une manière générale, preuve d'une grande sensibilité, ce qui est primordial en matière de détection d'explosifs compte tenu de la très faible concentration en vapeurs de composés nitrés qui règne au voisinage d'un explosif. Elles ne donnent toutefois pas totalement satisfaction. Ainsi, l'utilisation de chiens "renifleurs" présente l'inconvénient de nécessiter une longue formation des chiens et de leurs maîtres et d'être inadaptée à des opérations prolongées en raison de ce que la durée d'attention des chiens est limitée. Quant aux autres méthodes, l'encombrement des appareillages qu'elles utilisent, leur consommation d'énergie et leurs coûts de mise en oeuvre s'opposent au développement de systèmes de détection aisément transportables et autonomes et, partant, aptes à être utilisés sur tout type de sites. Depuis quelques années, le développement de capteurs capables de détecter en temps réel des espèces B 14327.3 SL chimiques gazeuses est en plein essor. Le fonctionnement de ces capteurs est basé sur l'utilisation d'un film d'un matériau sensible, c'est-à-dire d'un matériau dont au moins une propriété physique est modifiée au contact des molécules gazeuses recherchées, qui revêt un système apte à mesurer en temps réel toute variation de cette propriété physique et de mettre ainsi en évidence la présence des molécules gazeuses recherchées. Les avantages des capteurs chimiques par rapport aux méthodes précitées sont multiples. instantanéité des résultats, possibilité de miniaturisation et, donc, portabilité, maniabilité et autonomie importante, faibles coûts de fabrication et d'exploitation, Toutefois, il est évident que leurs performances sont extrêmement variables selon la nature du matériau sensible utilisé. Pour la détection de composés nitrés gazeux, et plus particulièrement de composés nitro-aromatiques, un certain nombre de matériaux sensibles a déjà été proposé parmi lesquels on peut citer le silicium poreux, le charbon végétal, le polyéthylène-glycol, les amines, les cyclodextrines, des cavitands et des polymères fluorescents (références [1] à [5]). Or, dans le cadre de leurs travaux sur le développement de capteurs destinés plus spécialement à détecter des explosifs, les Inventeurs ont constaté que l'utilisation de polymères conducteurs ou semi- conducteurs en tant que matériaux sensibles conduit à B 14327.3 SL des capteurs extrêmement performants pour la détection de composés nitrés. C'est cette constatation qui est à la base de l'invention. EXPOSÉ DE L'INVENTION L'invention a pour objet l'utilisation d'au moins un polymère conducteur ou semi-conducteur de l'électricité en tant que matériau sensible dans un capteur destiné à détecter un ou plusieurs composés nitrés choisis dans le groupe constitué par les composés nitroaromatiques, les nitramines, les nitrosamines et les esters nitriques. Dans ce qui suit et ce qui précède, on entend par polymère "conducteur" de l'électricité, un polymère dont la conductivité électrique est au moins égale à 102 siemens/cm à température ambiante, tandis qu'on entend par polymère "semi-conducteur" de l'électricité, un polymère dont la conductivité électrique est comprise entre environ 10-10 et 102 siemens/cm à température ambiante. Conformément à l'invention, le polymère conducteur ou semi-conducteur est, de préférence, un polymère conjugué qui est choisi parmi les polymères répondant aux formules (I), (II), (III), (IV) et (V) ci-après. B 14327.3 SL R2(I) dans lesquelles n est un nombre entier allant de 5 à 10 100 000 tandis que R1r R2, R3 et R4 représentent, indépendamment les uns des autres: - un atome d'hydrogène ou d'halogène, un groupe méthyle, - une chaîne hydrocarbonée linéaire, ramifiée ou 15 cyclique, saturée ou insaturée, comprenant de 2 à atomes de carbone et éventuellement un ou plusieurs hétéroatomes et/ou une ou plusieurs B 14327.3 SL (V) fonctions chimiques comportant au moins un hétéroatome, et/ou un ou plusieurs groupes aromatiques ou hétéroaromatiques substitués ou non, - une fonction chimique comportant au moins un hétéroatome, ou encore - un groupe aromatique ou hétéroaromatique substitué ou non. Dans les formules (I) à (V) ci-dessus, lorsque R1, R2, R3 et/ou R4 représentent une chaîne hydrocarbonée en C2 à 0100 et que celle-ci comporte un ou plusieurs hétéro-atomes et/ou une ou plusieurs fonctions chimiques et/ou un ou plusieurs groupes aromatiques ou hétéro-aromatiques, alors ces atomes, ces fonctions et ces groupes peuvent aussi bien former pont à l'intérieur de cette chaîne qu'être portés latéralement par elle ou encore se situer à son extrémité. Le ou les hétéroatomes peuvent être tout atome autre qu'un atome de carbone ou d'hydrogène comme, par exemple, un atome d'oxygène, de soufre, d'azote, de fluor, de chlore, de phosphore, de bore ou encore de silicium. La ou les fonctions chimiques peuvent notamment être choisies parmi les fonctions -COOH, -COOR5, -CHO, -CO-,-OH, -OR5, -SH, -SR5, -S02R5, -NH2, NHR5, -NR5R6, -CONH2, -CONHR5, -CONR5R6, -C (X) -OC(X)5, - COX, -CN, -COOCHO et -0000OR5 dans lesquelles: É R5 représente un groupe hydrocarboné, linéaire, ramifié ou cyclique, saturé ou insaturé, comprenant de 1 à 100 atomes de carbone, ou une B 14327.3 SL liaison covalente dans le cas où ladite ou lesdites fonctions chimiques forment pont dans une chaîne hydrocarbonée en C2 à Cloo, É R6 représente un groupe hydrocarboné, linéaire, ramifié ou cyclique, saturé ou insaturé comportant de 1 à 100 atomes de carbone, ce groupe pouvant être identique ou différent du groupe hydrocarboné représenté par R5, tandis que É X représente un atome d'halogène, par exemple un atome de fluor, de chlore ou de brome. Le ou les groupes aromatiques peuvent être tout groupe hydrocarboné comprenant un ou plusieurs cycles insaturés en C3 à C6 et comportant des doubles liaisons conjuguées comme, par exemple, un groupe cyclopentadiényle, phényle, benzyle, biphényle, phénylacétylényle, pyrène ou anthracène, tandis que le ou les groupes hétéroaromatiques peuvent être tout groupe aromatique tel qu'il vient d'être défini, mais comportant, dans au moins l'un des cycles qui le constituent, un ou plusieurs hétéroatomes comme, par exemple, un groupe furanyle, pyrrolyle, thiophényle, oxazolyle, pyrazolyle, thiazolyle, imidazolyle, triazolyle, pyridinyle, pyranyle, quinoléinyle, pyrazinyle ou pyrimidinyle. Par ailleurs, conformément à l'invention, ce ou ces groupes aromatiques ou hétéroaromatiques peuvent être substitués par une ou plusieurs fonctions chimiques choisies parmi les fonctions mentionnées ci-dessus. De préférence, le polymère est choisi parmi les polyacétylènes (polymères de formule (I) dans B 14327.3 SL laquelle R1 et R2 = H), les polyphénylènes (polymères de formule (II) dans laquelle R1 à R4 = H), les polyanilines (polymères de formule (III) dans laquelle R1 à R4 = H), les pol ypyrroles (polymères de formule (IV) dans laquelle R1 et R2 = H), les polythiophènes (polymères de formule (V) dans laquelle R1 et R2 = H) et les poly(3 -alkylthiophènes) (polymères de formule (V) dans laquelle R1 = H tandis que R2 = alkyle) et, en particulier, parmi ces derniers. A titre d'exemples de poly(3-alkylthio- phènes) utiles selon l'invention, on peut notamment citer le poly(3- butylthiophène), le poly(3-hexylthiophène), le poly(3-octylthiophène), le poly(3-décylthiophène) ou encore le poly(3-dodécylthiophène). Ces polymères peuvent être obtenus soit auprès de sociétés qui les commercialisent - ce qui est, par exemple, le cas d'un certain nombre de poly(3-alkylthiophènes) qui sont disponibles auprès de la société SIGMAALDRICH - soit par polymérisation oxydative, enzymatique, électrochimique ou autre, des monomères correspondants. Les polyanilines peuvent également être obtenues par protonation d'éméraldine base, par exemple au moyen d'un acide comme largement décrit dans la littérature. Par ailleurs, quelle que soit la conductivité intrinsèque de ces polymères, c'est-à-dire la conductivité qu'ils présentent en dehors de tout traitement particulier, il est possible de les soumettre à des réactions de dopage et/ou de dédopage de manière à ajuster cette conductivité à une valeur B 14327.3 SL prédéterminée en fonction du type de capteur dans lequel ils sont destinés à servir de matériau sensible et des composés nitrés devant être détectés. Ces réactions de dopage peuvent être réalisées au moyen, par exemple, d'un acide comme l'acide chlorhydrique, l'acide camphre sulfonique, l'acide p-toluènesulfonique ou l'acide 3-nitrobenzènesulfonique; d'un sel comme le chlorure de fer, le trifluoroborate de nitrosyle, le sel de sodium de l'acide anthraquinone-2-sulfonique, le sel de sodium de l'acide 4-octylbenzènesulfonique, le perchlorate de lithium ou le perchlorate de tétra-n-butylammonium d'un halogène comme l'iode ou le brome; d'un métal alcalin comme le sodium, le potassium ou le rubidium; et, plus généralement, au moyen de tout acide ou agent oxydant. A l'inverse, les réactions de dédopage peuvent, elles, être réalisées au moyen de toute base ou agent réducteur comme l'ammoniac ou la phénylhydrazine. On peut également ajuster la conductivité d'un polymère faiblement conducteur par addition d'un polymère à conductivité plus élevée. Conformément à l'invention, le polymère conducteur ou semi-conducteur peut également être un polymère qui est synthétisé sous une forme dopée, c'est-à-dire qui est obtenu par polymérisation de monomères préalablement liés chimiquement à un agent dopant comme, par exemple, des monomères d'aniline couplés chacun à une molécule d'acide camphre sulfonique ou des monomères de thiophène couplés chacun B 14327.3 SL à une molécule d'un polysulfonate du type polystyrène sulfonate ou polyacrylate sulfonate. Pour son utilisation comme matériau sensible dans un capteur, le polymère conducteur ou semi-conducteur se présente avantageusement sous la forme d'un film mince qui recouvre l'une ou les deux faces d'un substrat convenablement choisi en fonction de la propriété physique du matériau sensible dont les variations sont destinées à être mesurées par ce capteur. En variante, le polymère conducteur ou semi-conducteur peut également se présenter sous une forme massive comme, par exemple, un cylindre présentant une certaine porosité de sorte à rendre accessible aux composés nitrés l'ensemble des molécules du polymère. Lorsqu'il se présente sous la forme d'un film mince, ce dernier présente, de préférence, une épaisseur de 10 angstrôms à 100 microns. Un tel film peut être obtenu par l'une quelconque des techniques proposées à ce jour pour réaliser un film mince sur la surface d'un substrat, par exemple: - par pulvérisation, par dépôt à la tournette ("spin coating" en langue anglo-saxonne) ou par dépôt-évaporation ("drop coating" en langue anglo- saxonne) sur le substrat d'une solution contenant le polymère conducteur ou semi-conducteur, - par trempage-retrait ("dip coating" en langue 30 anglo-saxonne) du substrat dans une solution B 14327.3 SL contenant le polymère conducteur ou semi- conducteur, - par la technique de Langmuir-Blodgett, - par dépôt électrochimique, ou encore - par polymérisation in situ, c'est-à-dire directement sur la surface du substrat, d'un monomère précurseur du polymère conducteur ou semiconducteur. Toutefois, les Inventeurs ont constaté que la technique utilisée pour réaliser un film mince d'un polymère conducteur ou semi-conducteur est susceptible d'influencer la conductivité électrique de ce film et, partant, la réponse du capteur. Ainsi, par exemple, des films minces de poly(3-alkylthiophènes) réalisés par dépôt à la tournette se sont révélés présenter une conductivité électrique très nettement supérieure à celle de films d'épaisseur similaire mais obtenus par pulvérisation. On privilégiera donc une technique de dépôt 20 plutôt qu'une autre selon le niveau de conductivité que l'on souhaitera conférer au film mince. Le substrat ainsi que le système de mesure du capteur sont choisis en fonction de la propriété physique du matériau sensible dont les variations induites par la présence de composés nitrés sont destinées à être mesurées par le capteur. En l'espèce, les variations de trois propriétés physiques se sont révélées particulièrement intéressantes à mesurer. Il s'agit d'une part, des variations de conductivité électrique, d'autre part, B 14327.3 SL des variations de masse et, enfin, des variations de propriétés optiques, en particulier de fluorescence. Aussi, le capteur est-il, de préférence, un capteur résistif, un capteur gravimétrique ou un capteur optique. A titre d'exemples de capteurs gravimétriques, on peut citer les capteurs à microbalance à quartz, les capteurs à ondes de surface, plus connus sous la terminologie anglo-saxonne "SAW" pour "Surface Acoustic Wave", tels que les capteurs à ondes de Love et les capteurs à ondes de Lamb, ainsi que les microleviers. Parmi les capteurs gravimétriques, on préfère plus spécialement les capteurs à microbalance à quartz. Ce type de capteurs, dont le principe de fonctionnement est décrit dans la référence [2], comprend, schématiquement, un substrat piézoélectrique (ou résonateur), généralement un cristal de quartz recouvert sur ses deux faces d'une couche métallique, par exemple d'or ou de platine, et qui est relié à deux électrodes. Le matériau sensible recouvrant l'une ou les deux faces du substrat, toute variation de masse de ce matériau se traduit par une variation de la fréquence de vibration du substrat. A titre d'exemples de capteurs optiques, on peut citer les capteurs qui mesurent une variation de la fluorescence émise par le matériau sensible, les capteurs qui mesurent une variation de la luminescence émise par le matériau sensible, les capteurs qui mesurent une variation d'absorbance dans le domaine UV-visible du matériau sensible ou encore ceux qui B 14327.3 SL mesurent une variation de longueur d'onde dans le domaine des infrarouges. Pour la réalisation d'un capteur optique, il est possible soit d'exploiter une propriété optique intrinsèque du polymère conducteur ou semi-conducteur comme, par exemple, la propriété de fluorescence que possède naturellement un certain nombre de polymères conjugués dont, entre autres, les thiophènes et les poly(3-alkylthiophènes), soit de conférer au polymère conducteur ou semi-conducteur une propriété optique particulière par couplage avec un marqueur approprié, par exemple fluorescent ou luminescent. Bien entendu, il est possible d'utiliser un polymère conducteur ou semiconducteur comme matériau sensible dans des capteurs conçus pour mesurer une variation d'une propriété physique de ce polymère autre que celles précitées. Par ailleurs, il est également possible de réunir au sein d'un même dispositif ou "multicapteur", plusieurs capteurs comprenant des matériaux sensibles différents les uns des autres, ou munis de substrats et de systèmes de mesure différents les uns des autres comme, par exemple, un ou plusieurs capteurs résistifs et/ou un ou plusieurs capteurs gravimétriques et/ou un ou plusieurs capteurs optiques, l'essentiel étant que l'un au moins de ces capteurs comprenne un polymère conducteur ou semi-conducteur. Comme précédemment mentionné, le ou les composés nitrés destinés à être détectés par le capteur sont choisis parmi les composés nitroaromatiques, les nitramines, les nitrosamines et les esters nitriques, B 14327.3 SL ces composés pouvant aussi bien se présenter sous forme solide, liquide ou gazeuse (vapeurs). A titre d'exemples de composés nitro-aromatiques, on peut citer le nitrobenzène, le dinitrobenzène, le trinitrobenzène, le nitrotoluène, le dinitrotoluène, le trinitrotoluène, le dinitrofluorobenzène, le dinitrotrifluorométhoxybenzène, 1'aminodinitrotoluène, le dinitrotrifluorométhylbenzène, le chlorodinitrotrifluorométhylbenzène, l'hexanitro- stilbène, la trinitrophénylméthylnitramine (ou tétryle) ou encore le trinitrophénol (ou acide picrique). Les nitramines sont, elles, par exemple la cyclotétraméthylènetétranitramine (ou octogène), la cyclotriméthylènetrinitramine (ou hexogène) et le tétryl, tandis que les nitrosamines sont, par exemple, la nitrosodiméthylamine. Quant aux esters nitriques, il s'agit, par exemple, de pentrite, de dinitrate d'éthylène glycol, de dinitrate de diéthylène glycol, de nitroglycérine ou de nitroguanidine. Des capteurs comportant un polymère conducteur ou semi-conducteur comme matériau sensible, conformément à l'invention se sont révélés présenter de nombreux avantages, notamment: - une aptitude à détecter les composés nitrés avec une très grande sensibilité puisqu'ils sont capables de détecter leur présence à des concentrations de l'ordre du ppm, voire inférieures, - une aptitude à détecter sélectivement les composés nitrés par rapport à d'autres composés organiques, B 14327.3 SL et notamment à d'autres composés aromatiques comme le toluène, - une rapidité de réponse et une reproductibilité de cette réponse, - une aptitude à fonctionner en continu, - une durée de vie très satisfaisante, les polymères conducteurs et semi- conducteurs faisant preuve d'une bonne tenue au vieillissement, un coût de fabrication compatible avec une production de capteurs en série, une très faible quantité de polymère (c'est-à-dire en pratique de quelques mg) étant nécessaire pour la fabrication d'un capteur, et - la possibilité d'être miniaturisés et, partant, d'être aisément transportables et manipulables sur tout type de sites. Ils sont donc particulièrement utiles pour détecter des explosifs, notamment dans des lieux publics. D'autres caractéristiques et avantages de l'invention apparaîtront mieux à la lecture du complément de description qui suit, qui se rapporte à des exemples d'utilisation de films minces de polymères conducteurs ou semiconducteurs dans des capteurs résistif, à microbalance à quartz et à fluorescence pour la détection de vapeurs de dinitrotrifluorométhoxybenzène (DNTFMB), et qui se réfère aux dessins annexés. Le choix du DNTFMB en tant que composé nitré à détecter, a été motivé par le fait que ce composé est très proche du dinitrotoluène (DNT), lequel B 14327.3 SL est le dérivé nitré le plus présent dans la signature chimique des mines à base de trinitrotoluène (TNT). Bien entendu, les exemples qui suivent ne sont donnés qu'à titre d'illustrations de l'objet de l'invention et ne constituent en aucun cas une limitation de cet objet. BREVE DESCRIPTION DES DESSINS La figure 1 montre l'évolution de l'intensité électrique (courbe A) mesurée aux bornes d'un capteur résistif comprenant un film mince de polyaniline non dopée au cours d'un cycle d'exposition (courbe B) de ce capteur à des vapeurs de DNTFMB à une concentration de 3 ppm. La figure 2 montre l'évolution de l'intensité électrique (courbe A) mesurée aux bornes d'un capteur résistif comprenant un film mince de polyaniline dopée par de l'acide camphre sulfonique, puis partiellement dédopée par des vapeurs d'ammoniac, au cours de 3 cycles d'exposition (courbe B) de ce capteur à des vapeurs de DNTFMB à une concentration de 3 ppm. La figure 3 montre l'évolution de l'intensité électrique (courbe A) mesurée aux bornes d'un capteur résistif comprenant un film mince de poly(3-dodécylthiophène) au cours de 3 cycles d'exposition (courbe B) de ce capteur à des vapeurs de DNTFMB à une concentration de 3 ppm. La figure 4 montre l'évolution de la fréquence de vibration (courbe A) du quartz d'un capteur à microbalance à quartz comprenant un film mince de poly(3-dodécylthiophène) au cours de 2 cycles B 14327.3 SL d'exposition (courbe B) de ce capteur à des vapeurs de DNTFMB à une concentration de 3 ppm. La figure 5 montre l'évolution de l'intensité du pic de fluorescence (courbe A) émis par un capteur à fluorescence comprenant un film mince de poly(3-hexylthiophène) au cours d'un cycle d'exposition (courbe B) de ce capteur à des vapeurs de DNTFMB à une concentration de 1 ppm. La figure 6 montre l'évolution de l'intensité électrique mesurée aux bornes d'un capteur résistif comprenant un film de poly(3dodécylthiophène) au cours de 2 cycles d'exposition de ce capteur à des vapeurs de DNTFMB, suivis de 4 cycles d'exposition à des vapeurs respectivement de dichlorométhane, de méthyléthylcétone, de toluène et d'éthanol. EXEMPLES Exemple 1: détection du DNTFMB par un capteur résistif comprenant un film mince de polyaniline partiellement 20 dopée Dans cet exemple, on utilise un capteur résistif comprenant un substrat isolant en alumine muni, sur sa face supérieure, de deux électrodes de mesure constituées de peignes interdigités de platine, la largeur des pistes étant de 150 m, et, sur sa face inférieure, d'une électrode de chauffage constituée de platine. La face du substrat portant les électrodes de mesure est recouverte d'un film mince de polyaniline partiellement dopée. B 14327.3 SL Pour ce faire, on prépare en premier lieu, de la polyaniline dopée par polycondensation d'aniline en milieu oxydant. Cette polycondensation est effectuée en coulant lentement une solution de (NH4) 2S208 dans HC1 1,5 M à 100 g/l dans un réacteur sous agitation contenant une solution d'aniline dans HC1 1,5 M à 100 g/1 et en laissant réagir pendant 3 jours à -40 C. Le rapport molaire aniline/oxydant est de 1. En fin de réaction, le mélange est filtré et la poudre de polyaniline ainsi récupérée est lavée successivement à l'eau, au méthanol et à l'éthyléther. Puis, on soumet la polyaniline ainsi obtenue à un dédopage partiel par de l'ammoniac, en laissant environ 30 minutes et sous agitation une suspension de polyaniline dans du méthanol et une solution à 1 mole/1 d'ammoniac. Le mélange est de nouveau filtré et la poudre de polyaniline lavée. Elle est ensuite mise en solution dans de la N-méthylpyrrolidinone à une concentration de 20 g/l. On forme le film de polyaniline sur la face supérieure du substrat en alumine par "drop-coating", c'est-à-dire en déposant sur ce substrat 3 fois deux gouttes de solution de polyaniline et en évaporant la Nméthylpyrrolidinone après chaque dépôt, par chauffage à 80 C. On obtient ainsi un film de polyaniline partiellement dopée présentant une intensité électrique de 44 microampères ( A) lorsqu'on lui applique une tension de 1 volt. Une tension de 1 volt étant appliquée aux bornes du capteur, ce dernier est soumis à un cycle B 14327.3 SL d'exposition à du DNTFMB sous forme de vapeurs, à température ambiante, ce cycle comprenant une phase d'exposition de 600 secondes à l'air ambiant, suivie d'une phase d'exposition de 300 secondes au DNTFMB à la concentration de 3 ppm, et de nouveau d'une phase d'exposition de 900 secondes à l'air ambiant. La figure 1 montre l'évolution de l'intensité électrique mesurée aux bornes du capteur au cours de ce cycle, les courbes A et B correspondant aux variations respectives de ladite intensité électrique (I), exprimée en pA, et de la concentration en DNTFMB ([C]), exprimée en ppm, en fonction du temps (t), exprimé en secondes. Exemple 2: détection du DNTFMB par un capteur résistif 15 comprenant un film mince de polyaniline partiellement dopée Dans cet exemple, on utilise un capteur résistif identique à celui utilisé dans l'exemple 1, à ceci près que le film mince de polyaniline partiellement dopée qui recouvre la face supérieure du substrat présente une intensité électrique de 2,6 milliampères (mA) lorsqu'on lui applique une tension de 1 volt. Pour ce faire, la face supérieure du substrat est, dans un premier temps, recouverte d'un film de polyaniline obtenue par polycondensation d'aniline en milieu oxydant comme décrit dans l'exemple 1, puis dopée par de l'acide camphre sulfonique, puis l'ensemble est soumis à des vapeurs d'ammoniac pendant 5 minutes pour dédoper partiellement la polyaniline. B 14327.3 SL Le dopage de la polyaniline par l'acide camphre sulfonique est réalisé en mélangeant celle-ci à l'acide camphre sulfonique dans un rapport molaire 2/1, puis en dissolvant ce mélange ans du méta-crésol de manière à obtenir une solution à 0,3% massique. Le film de polyaniline dopée est formé sur la face supérieure du substrat par "drop-coating" (3 fois 2 gouttes) à partir d'une solution contenant 1, 3 g/1 de cette polyaniline par litre de méta-crésol. Pour le dédopage partiel de la polyaniline, l'ammoniac est généré par chauffage d'une solution à 28%. Une tension de 1 volt étant appliquée aux bornes du capteur, ce dernier est soumis à trois cycles d'exposition à du DNTFMB sous forme de vapeurs, à température ambiante: - le premier cycle comprenant une phase d'exposition de 2000 secondes à l'air ambiant, suivie d'une phase d'exposition de 600 secondes au DNTFMB, et d'une phase d'exposition de 3900 secondes à l'air ambiant, - le deuxième cycle comprenant une phase d'exposition de 600 secondes au DNTFMB, suivie d'une phase d'exposition de 2300 secondes à l'air ambiant, - le troisième cycle comprenant une phase d'exposition de 600 secondes au DNTFMB, suivie d'une phase d'exposition de 1500 secondes à l'air ambiant, la concentration du DNTFMB étant de 3 ppm dans tous les cas. B 14327.3 SL La figure 2 montre l'évolution de l'intensité électrique mesurée aux bornes du capteur au cours de ces trois cycles, les courbes A et B correspondant aux variations respectives de ladite intensité électrique (I), exprimée en mA, et de la concentration en DNTFMB ([C]),exprimée en ppm, en fonction du temps (t), exprimé en secondes. Exemple 3: détection du DNTFMB par un capteur résistif comprenant un film mince de poly(3-dodécylthiophène) Dans cet exemple, on utilise un capteur résistif identique à celui utilisé dans l'exemple 1, à ceci près que la face supérieure du substrat est recouverte d'un film mince de poly(3dodécylthiophène) présentant une intensité électrique de 7,4 nanoampères (nA) lorsqu'on lui applique une tension de 1 volt. Le poly(3-docédylthiophène) provient de la société SIGMA-ALDRICH (référence 450650). Il présente une masse moléculaire de 162 000 g/mole. Le film de poly(3-dodécylthiophène) est formé sur la face supérieure du substrat par "dropcoating" (3 fois 2 gouttes) à partir d'une solution contenant 10 g/1 de ce polymère par litre de chloroforme, ce dernier étant évaporé après chaque dépôt par chauffage à 45 C. Une tension de 1 volt étant appliquée aux bornes du capteur ainsi obtenu, ce dernier est soumis à trois cycles d'exposition à du DNTFMB sous forme de vapeurs, à température ambiante: - le premier cycle comprenant une phase d'exposition de 3500 secondes à l'air ambiant, suivie d'une B 14327.3 SL phase d'exposition de 600 secondes au DNTFMB, et d'une phase d'exposition de 2000 secondes à l'air ambiant, - le deuxième cycle comprenant une phase d'exposition de 600 secondes au DNTFMB, suivie d'une phase d'exposition de 2500 secondes à l'air ambiant, - le troisième cycle comprenant une phase d'exposition de 600 secondes au DNTFMB, suivie d'une phase d'exposition de 4000 secondes à l'air ambiant, la concentration du DNTFMB étant de 3 ppm dans tous les cas. La figure 3 montre l'évolution de l'intensité électrique mesurée aux bornes du capteur au cours de ces trois cycles, les courbes A et B correspondant aux variations respectives de ladite intensité électrique (I), exprimée en nA, et de la concentration en DNTFMB ([C]), exprimée en ppm, en fonction du temps (t), exprimé en secondes. Exemple 4 détection du DNTFMB par un capteur à microbalance à quartz comprenant un film mince de poly(3-dodécylthiophène) Dans cet exemple, on utilise un capteur à microbalance à quartz comprenant un quartz de coupe AT de fréquence de vibration de 9 MHz recouvert de deux électrodes de mesure circulaires en or (modèle QA9RA- 50, AMETEK PRECISION INSTRUMENTS). Les deux faces du dispositif sont recouvertes d'un film mince de poly(3dodécylthiophène) d'environ 0,5 m d'épaisseur. B 14327.3 SL Le poly(3dodécylthiophène) provient de la société SIGMA-ALDRICH (référence 450650). Le dépôt du film de poly(3- dodécylthiophène) est réalisé en effectuant sur chaque face du dispositif neuf pulvérisations de 0,4 secondes d'une solution de ce polymère dans du chloroforme de concentration égale à 5 g/l. La variation de la fréquence de vibration du quartz due à ce dépôt est de 10,3 kHz. Le capteur est soumis à deux cycles d'exposition à du DNTFMB sous forme de vapeurs, à température ambiante: - le premier cycle comprenant une phase d'exposition de 750 secondes à l'air ambiant, suivie d'une phase d'exposition de 600 secondes au DNTFMB, et d'une phase d'exposition de 1400 secondes à l'air ambiant, - le deuxième cycle comprenant une phase d'exposition de 600 secondes au DNTFMB, suivie d'une phase d'exposition de 600 secondes à l'air ambiant, la concentration du DNTFMB étant de 3 ppm dans les deux cas. La figure 4 montre l'évolution de la fréquence de vibration du quartz au cours de ces deux cycles, les courbes A et B correspondant aux variations respectives de ladite fréquence (F), exprimée en Hz, et de la concentration en DNTFMB ([C]), exprimée en ppm, en fonction du temps (t), exprimé en secondes. B 14327.3 SL Exemple 5 détection du DNTFMB par un capteur à fluorescence comprenant un film mince de poly(3-hexylthiophène) Dans cet exemple, on utilise un capteur à fluorescence qui est constitué d'une lame de quartz de qualité optique mesurant 14 x 19 x 1,25 mm (société THUET et BIECHELIN, référence QZS) recouverte sur une face d'un film mince de poly(3hexylthiophène) déposé par pulvérisation. Pour réaliser ce film mince, 5 mg de poly- (3-hexylthiophène) (SIGMA-ALDRICH, référence 445703) sont mis en solution dans 1 ml de chloroforme, puis 10 pulvérisations de 0,5 secondes sont effectuées afin d'obtenir un dépôt équivalent à une variation de fréquence de 2,5 kHz du quartz utilisé dans l'exemple 4. La longueur d'onde d'excitation permettant d'obtenir l'intensité de fluorescence la plus élevée est de 470 nm. L'émission de fluorescence a lieu à 718 nm. Le capteur est soumis à un cycle d'exposition à du DNTFMB sous forme de vapeurs, ce cycle comprenant une phase d'exposition de 7500 secondes à l'air ambiant, suivie d'une phase d'exposition de 600 secondes au DNTFMB à la concentration de 1 ppm, et de nouveau d'une phase d'exposition de 6000 secondes à l'air ambiant. La fluorescence émise est mesurée au moyen d'un spectrofluorimètre J HORIBA-modèle Fluoromax -3. La figure 5 montre l'évolution de l'intensité de fluorescence émise au cours de ce cycle, B 14327.3 SL les courbes A et B correspondant aux variations respectives de ladite intensité de fluorescence (I), exprimée en unités arbitraires, et de la concentration en DNTFMB ([C]), exprimée en ppm, en fonction du temps (t), exprimé en secondes. Exemple 6 étude de la sélectivité d'un capteur résistif comprenant un film de poly(3-dodécylthiophène) Dans cet exemple, on utilise un capteur résistif identique à celui utilisé dans l'exemple 1, à ceci près que la face supérieure du substrat est recouverte d'un film de poly(3dodécylthiophène) déposé par pulvérisation. Pour réaliser ce dépôt, 5 mg de poly(3-dodécylthiophène) (SIGMA-ALDRICH, référence 450650) sont mis en solution dans 1 ml de chloroforme, puis neuf pulvérisations de 0,4 secondes de cette solution sont effectuées sur la face supérieure du substrat afin d'obtenir un film mince présentant une intensité électrique de 29 nA lorsqu'on lui applique une tension de 1 volt. Une tension continue de 1 volt étant appliquée aux bornes du capteur, ce dernier est soumis à six cycles d'exposition à des composés organiques sous forme de vapeurs comprenant: pour le premier, une phase d'exposition de 1700 secondes à l'air ambiant, suivie d'une phase d'exposition de 600 secondes à du DNTFMB à une concentration de 3 ppm, et d'une phase d'exposition de 5800 secondes à l'air ambiant, B 14327.3 SL pour le deuxième, une phase d'exposition de 600 secondes à du DNTFMB à une concentration de 3 ppm, suivie d'une phase d'exposition de 5400 secondes à l'air ambiant, pour le troisième, une phase d'exposition de 600 secondes à du dichlorométhane à une concentration de 580 000 ppm, suivie d'une phase d'exposition de 520 secondes à l'air ambiant, pour le quatrième, une phase d'exposition de 600 secondes à de la méthyléthylcétone à une concentration de 126 000 ppm, suivie d'une phase d'exposition de 520 secondes à l'air ambiant, pour le cinquième, une phase d'exposition de 600 secondes à du toluène à une concentration de 38 000 ppm, suivie d'une phase d'exposition de 520 secondes à l'air ambiant, et pour le sixième, une phase d'exposition de 600 secondes à de l'éthanol à une concentration de 79 000 ppm, suivi d'une phase d'exposition de 280 secondes à l'air ambiant. La figure 6 montre l'évolution de l'intensité électrique (I), exprimée en nA, telle que mesurée aux bornes du capteur en fonction du temps (t), exprimé en secondes, la flèche f1 signalant le début du ter cycle, la flèche f2 le début du 2ème cycle, la flèche f3 le début du 3eme cycle et la flèche f4 la fin du 6ème cycle. B 14327.3 SL Exemple 7: influence sur le niveau de conductivité électrique d'un capteur résistif comprenant un film mince de poly(3- octylthiophène) ou de poly(3-dodécylthiophène) de la technique utilisée pour réaliser ce film. Dans cet exemple, on utilise quatre capteurs résistifs identiques à celui utilisé dans l'exemple 1, à ceci près que la face supérieure du substrat de ces capteurs est recouverte d'un film mince, soit de poly(3dodécylthiophène), soit de poly(3-octylthiophène), ce film étant réalisé soit par pulvérisation, soit par dépôt à la tournette. Le poly(3-dodécylthiophène) et le poly(3-octylthiophène) proviennent tous deux de la société SIGMA-ALDRICH. Pour réaliser les films minces par pulvérisation, 5 mg de polymère sont mis en solution dans 1 ml de chloroforme, puis neuf pulvérisations de 0,4 secondes de cette solution sont effectuées sur la face supérieure du substrat. Pour réaliser les dépôts à la tournette, 40 mg de polymère sont mis en solution dans 1 ml de xylène, puis 2 fois 10 1 de la solution obtenue sont déposés sur la face supérieure du substrat mis en rotation à 750 tr/min pendant 1 minute, puis à 2 000 tr/min pendant 1 minute. Les films obtenus ont des épaisseurs de 1,5 à 1,8 m. Le tableau 1 ci-après présente les intensités électriques en nA telles que mesurées aux bornes de chacun des capteurs lorsqu'une tension de 1 volt leur est appliquée. B 14327.3 SL TABLEAU 1 Polymère Dépôt à la Pulvérisation tournette Poly(3-dodécylthiophène) 447 nA 34 nA poly(3-octylthiophène) 1300 nA 380 nA Les exemples 1 à 5 ciavant montrent que des capteurs comprenant un polymère conducteur ou semiconducteur permettent de détecter avec une très grande sensibilité des composés nitrés comme le DNTFMB et ce, qu'il s'agisse de capteurs résistifs, à microbalance à quartz ou à fluorescence. Ils montrent aussi que la réponse de ces capteurs est réversible, cette réversibilité apparaissant toutefois être la plus rapide avec un capteur à microbalance à quartz. L'exemple 6 montre que ces capteurs, en ne réagissant pas à la présence d'autres composés organiques comme le dichlorométhane, la méthyléthylcétone, le toluène et l'éthanol, permettent de plus de détecter sélectivement les composés nitrés. Enfin, l'exemple 7 montre que, dans le cas où le polymère conducteur ou semi-conducteur est utilisé sous la forme d'un film mince, la conductivité électrique de ce film est susceptible de varier dans des proportions importantes selon la technique employée pour le réaliser. Ainsi, l'invention offre la possibilité d'ajuster la conductivité électrique d'un B 14327.3 SL film mince destiné à servir de matériau sensible dans un capteur résistif par d'une part, le choix du polymère formant ce film, d'autre part, le recours à des réactions de dopage et/ou de dédopage et, enfin, par la technique de dépôt de ce film. B 14327.3 SL REFERENCES CITEES [1] Content et al., Chem. Eur. J., 6, 2205, 2000 [2] Sanchez-Pedrono et al., Anal. Chim. Acta, 182, 285, 5 1986 [3] Yang et al. Langmuir, 14, 1505, 1998 [4] Nelli et al., Sens. Actuators B, 13-14, 302, 1993 [5] Yang et al., J. Am. Chem. Soc., 120, 11864, 1998 B 14327.3 SL REVENDICATIONS 1. Utilisation d'au moins un polymère conducteur ou semi-conducteur de l'électricité en tant que matériau sensible dans un capteur destiné à détecter un ou plusieurs composés nitrés choisis dans le groupe constitué par les composés nitroaromatiques, les nitramines, les nitrosamines et les esters nitriques. 2. Utilisation selon la revendication 1, dans laquelle le polymère est choisi parmi les polymères répondant aux formules (I), (II), (III), (IV) et (V) ci-après: R2(I) B 14327.3 SL dans lesquelles n représente un nombre entier allant de 5 à 100 000, tandis que R1r R2, R3 et R4 représentent, indépendamment les uns des autres: - un atome d'hydrogène ou d'halogène, un groupe méthyle, une chaîne hydrocarbonée linéaire, ramifiée ou cyclique, saturée ou insaturée, comprenant de 2 à 100 atomes de carbone et éventuellement un ou plusieurs hétéroatomes et/ou une ou plusieurs fonctions chimiques comportant au moins un hétéroatome, et/ou un ou plusieurs groupes aromatiques ou hétéroaromatiques substitués ou non, une fonction chimique comportant au moins un hétéroatome, ou encore un groupe aromatique ou hétéroaromatique substitué ou non. 3. Utilisation selon la revendication 1 ou la revendication 2, dans laquelle le polymère est 25 choisi parmi les polyalkylènes, les polyphénylènes, les B 14327.3 SL (IV) (V) polyanilines, les polypyrroles, les polythiophènes et les poly(3-alkylthiophènes). 4. Utilisation selon la revendication 3, 5 dans laquelle le polymère est un poly(3-alkylthiophène), en particulier un poly(3-dodécylthiophène). 5. Utilisation selon l'une quelconque des revendications précédentes, dans laquelle le polymère est soumis à une réaction de dopage et/ou une réaction de dédopage. 6. Utilisation selon l'une quelconque des revendications précédentes, dans laquelle le polymère est utilisé dans le capteur sous la forme d'un film mince recouvrant l'une ou les deux faces d'un substrat. 7. Utilisation selon la revendication 6, dans laquelle le film mince mesure de 10 angstrôms à 20 100 microns d'épaisseur. 8. Utilisation selon la revendication 6 ou la revendication 7, dans laquelle le film mince est préparé par une technique choisie parmi la pulvérisation, le dépôt à la tournette, le dépôt-évaporation, le trempageretrait, la technique de Langmuir-Blodgett, le dépôt électrochimique et la polymérisation in situ d'un monomère précurseur du polymère. B 14327.3 SL 9. Utilisation selon l'une quelconque des revendications précédentes, dans laquelle la détection du ou des composés nitrés par le capteur chimique est réalisée par mesure d'une variation de la conductivité électrique et/ou de la masse et/ou d'une propriété optique du polymère. 10. Utilisation selon la revendication 9, dans laquelle le capteur est un capteur résistif. 11. Utilisation selon la revendication 9, dans laquelle le capteur est un capteur gravimétrique. 12. Utilisation selon la revendication 11, 15 dans laquelle le capteur est un capteur à microbalance à quartz. 13. Utilisation selon la revendication 9, dans laquelle le capteur est un capteur à fluorescence. 20 14. Utilisation selon l'une quelconque des revendications 9 à 13, dans laquelle le capteur est un multicapteur qui comprend plusieurs capteurs choisis parmi les capteurs résistifs, les capteurs gravimétriques et les capteurs optiques, l'un au moins de ces capteurs comprenant un polymère conducteur ou semi-conducteur de l'électricité comme matériau sensible. 15. Utilisation selon l'une quelconque des revendications précédentes, dans laquelle le ou les B 14327.3 SL composés nitrés à détecter sont sous forme solide, liquide ou gazeuse. 16. Utilisation selon l'une quelconque des revendications précédentes, dans laquelle le ou les composés nitrés à détecter sont choisis parmi le nitrobenzène, le dinitrobenzène, le trinitrobenzène, le nitrotoluène, le dinitrotoluène, le trinitrotoluène, le dinitrofluorobenzène, le dinitrotrifluorométhoxy- benzène, l'aminodinitrotoluène, le dinitrotrifluorométhylbenzène, le chlorodinitrotrifluorométhylbenzène, 1'hexanitrostilbène, la trinitrophénylméthylnitramine et le trinitrophénol. 17. Utilisation selon l'une quelconque des revendications précédentes pour la détection d'explosifs. B 14327.3 SL